(57)【要約】【課題】ファセット成長によるコア形成が抑制されるガーネット結晶の製法を提供する。【解決手段】引き上げ法によるガーネット単結晶7の製法で、種結晶6の回転数を10rpm以下、引上げ速度を1.5mm/h以下の条件にして肩部を育成する第一工程、引上げ速度を0mm/hに変更し結晶重量を測定しながら種結晶の回転数を固液界面の界面反転が起こる回転数まで増加する第二工程、結晶重量が減少するタイミングに合わせ回転数増加を停止し固定する第三工程、固液界面が平坦になって結晶重量減少が停止するタイミングに合わせ引上げ速度を2.0mm/h以下の条件に変更する第四工程、直胴部の周速度が298cm/分〜361cm/分に設定される回転数を保持して固液界面の平坦度を凹凸1mm以下に維持し、<111>結晶方位の直胴部を育成する第五工程を具備することを特徴とする。【選択図】図１
2015205792.tif 000002
【特許請求の範囲】
【請求項１】
育成炉のチャンバー内に配置されたルツボの原料融液に種結晶を接触させ、該種結晶を回転させながら引上げて、結晶肩部とこれに続く結晶直胴部を育成するチョクラルスキー法による酸化物ガーネット単結晶の製造方法において、
上記チャンバー内に不活性ガスを供給しながら、種結晶の回転数を１０ｒｐｍ以下かつ種結晶の引上げ速度を１．５ｍｍ／ｈ以下の条件にそれぞれ設定して上記酸化物ガーネット単結晶の結晶肩部を育成する第一工程と、
上記結晶肩部が育成された後、第一工程における種結晶の引上げ速度を０ｍｍ／ｈに変更し、かつ、第一工程で育成された結晶の重量を測定しながら種結晶の回転数を固液界面の界面反転が起こる回転数まで徐々に増加させる第二工程と、
回転数の増加に伴い第一工程で育成された結晶の一部が原料融液に溶解し、測定中の結晶重量が上記溶解により減少するタイミングに合わせて、上記回転数の増加操作を停止して固定する第三工程と、
第三工程において固定した種結晶の上記回転数を保持しながら、固液界面が平坦になったことを示す結晶の重量減少が停止するタイミングに合わせて、第二工程における種結晶の引上げ速度を０ｍｍ／ｈから２．０ｍｍ／ｈ以下の条件に変更する第四工程と、
育成される結晶直胴部の周速度が２９８ｃｍ／分から３６１ｃｍ／分の範囲内に設定される上記第三工程の固定した回転数を保持しながら、固液界面における平坦度を凹凸１ｍｍ以下に維持して＜１１１＞結晶方位を有する酸化物ガーネット単結晶の結晶直胴部を育成する第五工程、
を具備することを特徴とする酸化物ガーネット単結晶の製造方法。
【請求項２】
上記不活性ガスが窒素ガスであることを特徴とする請求項１に記載の酸化物ガーネット単結晶の製造方法。
【請求項３】
育成される酸化物ガーネット単結晶がＴＳＡＧ（Ｔｂ3Ｓｃ2Ａｌ3Ｏ12）であることを特徴とする請求項１または２に記載の酸化物ガーネット単結晶の製造方法。
【発明の詳細な説明】
【技術分野】
【０００１】
本発明は、ファラデー回転子の構成材料として用いられる酸化物ガーネット単結晶の製造方法に係り、特に、ファセット成長に起因するコアの形成を抑制できる酸化物ガーネット単結晶の製造方法に関するものである。
【背景技術】
【０００２】
光アイソレータは、磁界印加により入射光の偏光面を回転させるファラデー回転子を有しており（非特許文献１参照）、近年では光通信だけでなくファイバーレーザー加工機にも使用されるようになってきている。
【０００３】
このような光アイソレータに使用されるファラデー回転子の構成材料として、従来からテルビウム・スカンジウム・アルミニウム・ガーネット型単結晶（ＴＳＡＧ：Ｔｂ3Ｓｃ2Ａｌ3Ｏ12）が知られている（非特許文献２参照）。
【０００４】
ところで、非特許文献２に記載のチョクラルスキー法による酸化物ガーネット単結晶の育成方法により良質なＴＳＡＧ単結晶が得られるものの、ファセット成長に起因するコアが形成され、コア近傍にクラックが発生して収率を低下させる問題が存在した。すなわち、＜１１１＞結晶方位を有するＴＳＡＧ等の酸化物ガーネット単結晶をチョクラルスキー法により育成する場合、固液界面の形状がルツボの底部側へ向けた凸型になることから、引上げ方位の＜１１１＞結晶方位と７０．５°の角度をなす（２１１）ファセット面が結晶回転軸の近傍に３回対称に発生するため、上記コアが形成される。
【０００５】
そして、上記ファセット面は成長速度が速いためオフファセットの領域と組成が異なり、格子定数に差異が生じてファセットとオフファセットの境界に応力が発生、この応力が原因となって結晶の育成時あるいは結晶の切断時にコアの周囲にクラックを発生させるため、収率を低下させてしまう問題が存在した。
【先行技術文献】
【非特許文献】
【０００６】
【非特許文献１】宮澤信太郎「光学結晶」1995年、培風館
【非特許文献２】吉川、外５名「ファラデー回転子用TSAG：Tb3Sc2Al3O12単結晶のチョクラルスキー育成」(Czochralski growth of Tb3Sc2Al3O12 single crystal for Faraday rotator)、マテリアルズ・リサーチ・ブルティン（Materials Research Bulletin）、2002年、第37巻、p.p.1-10
【発明の概要】
【発明が解決しようとする課題】
【０００７】
本発明はこのような問題点に着目してなされたもので、その課題とするところは、ファセット成長に起因するコアの形成を抑制できる酸化物ガーネット単結晶の製造方法を提供することにある。
【課題を解決するための手段】
【０００８】
そこで、上記課題を解決するため本発明者等が鋭意検討したところ、ＴＳＡＧ等の酸化物ガーネット単結晶を育成する場合において固液界面の界面反転法が適用できる固有な育成条件を発見するに至り、この育成条件を採用してルツボ底部側へ向け凸型となる固液界面を平坦にすることで、結晶回転軸の近傍に３回対称に発生する上記（２１１）ファセット面の成長が抑制され、これによりコアの形成を防止できることを見出すに至った。
【０００９】
すなわち、本発明に係る第１の発明は、
育成炉のチャンバー内に配置されたルツボの原料融液に種結晶を接触させ、該種結晶を回転させながら引上げて、結晶肩部とこれに続く結晶直胴部を育成するチョクラルスキー法による酸化物ガーネット単結晶の製造方法において、
上記チャンバー内に不活性ガスを供給しながら、種結晶の回転数を１０ｒｐｍ以下かつ種結晶の引上げ速度を１．５ｍｍ／ｈ以下の条件にそれぞれ設定して上記酸化物ガーネット単結晶の結晶肩部を育成する第一工程と、
上記結晶肩部が育成された後、第一工程における種結晶の引上げ速度を０ｍｍ／ｈに変更し、かつ、第一工程で育成された結晶の重量を測定しながら種結晶の回転数を固液界面の界面反転が起こる回転数まで徐々に増加させる第二工程と、
回転数の増加に伴い第一工程で育成された結晶の一部が原料融液に溶解し、測定中の結晶重量が上記溶解により減少するタイミングに合わせて、上記回転数の増加操作を停止して固定する第三工程と、
第三工程において固定した種結晶の上記回転数を保持しながら、固液界面が平坦になったことを示す結晶の重量減少が停止するタイミングに合わせて、第二工程における種結晶の引上げ速度を０ｍｍ／ｈから２．０ｍｍ／ｈ以下の条件に変更する第四工程と、
育成される結晶直胴部の周速度が２９８ｃｍ／分から３６１ｃｍ／分の範囲内に設定される上記第三工程の固定した回転数を保持しながら、固液界面における平坦度を凹凸１ｍｍ以下に維持して＜１１１＞結晶方位を有する酸化物ガーネット単結晶の結晶直胴部を育成する第五工程、
を具備することを特徴とする。
【００１０】
また、第２の発明は、
第１の発明に記載された酸化物ガーネット単結晶の製造方法において、
上記不活性ガスが窒素ガスであることを特徴とし、
第３の発明は、
第１または第２の発明に記載された酸化物ガーネット単結晶の製造方法において、
育成される酸化物ガーネット単結晶がＴＳＡＧ（Ｔｂ3Ｓｃ2Ａｌ3Ｏ12）であることを特徴とするものである。
【発明の効果】
【００１１】
本発明に係る製造方法で得られる酸化物ガーネット単結晶は、部分的に結晶組成が不均一となるファセット成長が抑制された結晶になっているため、歪の少ない酸化物ガーネット単結晶をファラデー回転子に無駄なく用いることが可能となる効果を有する。
【図面の簡単な説明】
【００１２】
【図１】本発明に係る酸化物ガーネット単結晶の製造方法に用いられる製造装置の概略構成を示す説明図。
【発明を実施するための形態】
【００１３】
以下、本発明の実施の形態について図面を参照して詳細に説明する。
【００１４】
（１）酸化物ガーネット単結晶の製造装置
図１は、本発明に係る酸化物ガーネット単結晶の製造方法に用いられる製造装置の概略構成を示す説明図である。この製造装置は、公知のチョクラルスキー法により酸化物ガーネット単結晶を製造する育成炉１を備えている。育成炉１の構造を簡単に説明すると、育成炉１は、筒状のチャンバー２と、このチャンバー２の外側に設置された高周波コイル１０と、上記チャンバー２の内側に配置されたイリジウム製のルツボ８を有している。
【００１５】
尚、上記育成炉１の寸法は、製造する酸化物ガーネット単結晶の大きさに依存するが、一例として直径１ｍ、高さ１ｍ程度である。
【００１６】
また、上記育成炉１には開口部（図示せず）が２箇所設けられており、これ等開口部を介して不活性ガス、好適にはアルゴンガス、窒素ガスが給排され、結晶育成時には、チャンバー２内は不活性ガスで満たされる。尚、育成炉１内には、上記ルツボ８底部の下側に温度を計測する温度計（図示せず）が設置されている。
【００１７】
また、上記高周波コイル１０は銅管で構成され、図示外の制御部を通じ投入電力が制御されてイリジウム製のルツボ８が高周波加熱されると共に、温度調節がなされる。また、上記高周波コイル１０の内側でチャンバー２内には断熱材３が配置されており、複数の断熱材３により囲まれた空間によりホットゾーン５が形成されている。そして、高周波コイル１０への投入電力量を制御することで、上記ホットゾーン５内の上下方向に温度勾配が形成される。尚、上記断熱材３は、高融点の耐火物により構成されている。
【００１８】
また、上記ルツボ８はカップ状に形成され、その底部が断熱材３上に配置されかつ断熱材３により保持されている。また、ルツボ８の上方側には、種結晶と成長した酸化物ガーネット単結晶を保持しかつ引上げるための引上げ軸４が設置されている。引上げ軸４は軸線周りに回転させることにより、ホットゾーン５内で回転させてもよい。
【００１９】
（２）本発明に係る酸化物ガーネット単結晶の製造方法
本発明に係る酸化物ガーネット単結晶の製造方法は、ルツボ８内に原料を充填し、かつ、育成炉１のチャンバー２内に上記ルツボ８を配置すると共に、高周波コイル１０により加熱して原料を融解させ、その後、原料融液９に種結晶６を接触させて徐々に温度を降下させ、同時に引上げ軸４を徐々に引上げることにより種結晶６の下部側において原料融液９を順次結晶化させて結晶肩部とこれに続く結晶直胴部を育成するチョクラルスキー法を前提とし、以下の第一工程〜第五工程を具備することを特徴としている。
【００２０】
（2-1）第一工程
まず、上記チャンバー２内に窒素ガス等の不活性ガスを供給しながら、種結晶６の回転数を１０ｒｐｍ以下の条件に設定し、かつ、種結晶６の引上げ速度を１．５ｍｍ／ｈ以下の条件に設定して酸化物ガーネット単結晶７の結晶肩部を育成する（第一工程）。
【００２１】
（2-2）第二工程
そして、結晶肩部を育成した後、第一工程における種結晶６の引上げ速度を０ｍｍ／ｈに変更し、かつ、第一工程で育成された結晶７の重量を測定しながら種結晶６の回転数を固液界面の界面反転が起こる回転数まで徐々に増加させる（第二工程）。
【００２２】
（2-3）第三工程
上記回転数の増加に伴い、第一工程で育成された結晶７の一部（ファセット成長領域）が原料融液９に溶解し、測定中の結晶重量が上記溶解により減少するタイミングに合わせて種結晶６の回転数を増加させる操作を停止し、かつ、停止時の回転数に固定する（第三工程）。
【００２３】
（2-4）第四工程
そして、第三工程において固定した種結晶６の回転数を保持しながら、固液界面が平坦になったことを示す結晶７の重量減少が停止するタイミングに合わせて、上記第二工程で設定した種結晶６の引上げ速度（０ｍｍ／ｈ）を２．０ｍｍ／ｈ以下の条件に変更する（第四工程）。
【００２４】
（2-5）第五工程
上記第三工程において固定した種結晶６の回転数を保持しながら育成する結晶直胴部の周速度を２９８ｃｍ／分から３６１ｃｍ／分の範囲内に設定し、固液界面における平坦度を凹凸１ｍｍ以下に維持して、＜１１１＞結晶方位を有する酸化物ガーネット単結晶７の結晶直胴部を育成する（第五工程）。
【００２５】
尚、酸化物ガーネット単結晶の育成に係る一連の温度モニタは、ルツボ８底部の下側に設置された図示外の温度計で測定することにより行なわれている。
【００２６】
（３）酸化物ガーネット単結晶
育成された酸化物ガーネット単結晶は、熱歪を除去するため、１６００℃、大気雰囲気にて４０時間保持しかつ１６時間かけて室温まで冷却するアニール処理が施され、その後加工され、超音波打ち抜き機で打ち抜かれて規格に合わせた寸法のロッドとされる。
【実施例】
【００２７】
以下、本発明の実施例について比較例を挙げて具体的に説明する。
【００２８】
［実施例１］
直径５０ｍｍ、深さ５０ｍｍのイリジウム製ルツボに、酸化テルビウム粉末（純度９９．９９％）、酸化スカンジウム粉末（純度９９．９９％）および酸化アルミニウム粉末(純度９９．９９％)の混合粉末を詰めた。
【００２９】
上記混合粉末を詰めたルツボを育成炉におけるチャンバー内の底部側断熱材上に載置し、かつ、チャンバーを閉めた後、高周波コイルに電力を投入してルツボを加熱し、混合粉末を融解させた。続いて、引上げ軸に取り付けたＹＡＧ（イットリウム・アルミニウム・ガーネット）からなる直径５ｍｍ、長さ７０ｍｍの棒状種結晶の先端を原料融液に浸けた後、回転数１０ｒｐｍの条件で種結晶を回転させながら０．５ｍｍ／ｈの引上げ速度で引き上げると共に徐々に降温し、種結晶の下部側に成長するガーネット型単結晶の直径を増加させて結晶肩部を形成した。
【００３０】
結晶肩部の形成が終了した時点で、引き上げ速度を上記０．５ｍｍ／ｈから０ｍｍ／ｈに変更し、かつ、育成された結晶の重量を測定しながら種結晶の回転数を上記１０ｒｐｍから界面反転が起こる回転数まで２０分かけて増加させた。
【００３１】
そして、回転数の増加に伴い育成された結晶の一部が原料融液に溶解し、測定中の結晶重量が減少するタイミングに合わせて回転数を増加させる操作を停止し、かつ、回転数を「４６ｒｐｍ」に固定し、この状態で静置した。
【００３２】
１時間後に上記結晶の重量減少が停止したことを確認し、そのタイミングに合わせて種結晶の引き上げ速度を上記０ｍｍ／ｈから０．５ｍｍ／ｈに変更し、結晶の育成を再開した。このとき、チャンバー内には４リットル／分の流量で窒素ガスを流し大気圧下で結晶の引上げを行なった。
【００３３】
そして、最大直径２５ｍｍ、結晶直胴部長２５ｍｍ、質量１１８ｇのクラックのない単結晶（ＴＳＡＧ）が得られた。
【００３４】
尚、上記単結晶（ＴＳＡＧ）を原料融液から切り離すときの固液界面形状を示す結晶底面は高さ０ｍｍで、固液界面の平坦度が凹凸１ｍｍ以下に維持されていた。
【００３５】
また、上記結晶直胴部の育成時における周速度は３６１ｃｍ／分で、「２９８ｃｍ／分から３６１ｃｍ／分」の範囲内に設定されている。
【００３６】
次に、得られた単結晶（ＴＳＡＧ）の結晶直胴部の上下を切断、研磨し、かつ、互いに直交する２枚の偏光板間に挟んで観察したところ、結晶中央部にファセット成長は見られなかった。また、切断した結晶直胴部から直径３ｍｍ、長さ１４ｍｍのロッドを打ち抜いたところ３４本のロッドが得られた。
【００３７】
［実施例２］
直径５０ｍｍ、深さ５０ｍｍのイリジウム製ルツボに、酸化テルビウム粉末（純度９９．９９％）、酸化スカンジウム粉末（純度９９．９９％）および酸化アルミニウム粉末(純度９９．９９％)の混合粉末を詰めた。
【００３８】
上記混合粉末を詰めたルツボを育成炉におけるチャンバー内の底部側断熱材上に載置し、かつ、チャンバーを閉めた後、高周波コイルに電力を投入してルツボを加熱し、混合粉末を融解させた。続いて、引上げ軸に取り付けたＹＡＧ（イットリウム・アルミニウム・ガーネット）からなる直径５ｍｍ、長さ７０ｍｍの棒状種結晶の先端を原料融液に浸けた後、回転数１０ｒｐｍの条件で種結晶を回転させながら０．５ｍｍ／ｈの引上げ速度で引き上げると共に徐々に降温し、種結晶の下部側に成長するガーネット型単結晶の直径を増加させて結晶肩部を形成した。
【００３９】
結晶肩部の形成が終了した時点で、引き上げ速度を上記０．５ｍｍ／ｈから０ｍｍ／ｈに変更し、かつ、育成された結晶の重量を測定しながら種結晶の回転数を上記１０ｒｐｍから界面反転が起こる回転数まで２０分かけて増加させた。
【００４０】
そして、回転数の増加に伴い育成された結晶の一部が原料融液に溶解し、測定中の結晶重量が減少するタイミングに合わせて回転数を増加させる操作を停止し、かつ、回転数を「４４ｒｐｍ」に固定し、この状態で静置した。
【００４１】
１時間後に上記結晶の重量減少が停止したことを確認し、そのタイミングに合わせて種結晶の引き上げ速度を上記０ｍｍ／ｈから０．５ｍｍ／ｈに変更し、結晶の育成を再開した。このとき、チャンバー内には４リットル／分の流量で窒素ガスを流し大気圧下で結晶の引上げを行なった。
【００４２】
そして、最大直径２４ｍｍ、結晶直胴部長２５ｍｍ、質量１１９ｇのクラックのない単結晶（ＴＳＡＧ）が得られた。
【００４３】
尚、上記単結晶（ＴＳＡＧ）を原料融液から切り離すときの固液界面形状を示す結晶底面は高さ１ｍｍの凸型で、固液界面の平坦度が凹凸１ｍｍ以下に維持されていた。
【００４４】
また、上記結晶直胴部の育成時における周速度は３３２ｃｍ／分で、「２９８ｃｍ／分から３６１ｃｍ／分」の範囲内に設定されている。
【００４５】
次に、得られた単結晶（ＴＳＡＧ）の結晶直胴部の上下を切断、研磨し、かつ、互いに直交する２枚の偏光板間に挟んで観察したところ、結晶中央部にファセット成長は見られなかった。また、切断した結晶直胴部から直径３ｍｍ、長さ１４ｍｍのロッドを打ち抜いたところ３４本のロッドが得られた。
【００４６】
［実施例３］
直径５０ｍｍ、深さ５０ｍｍのイリジウム製ルツボに、酸化テルビウム粉末（純度９９．９９％）、酸化スカンジウム粉末（純度９９．９９％）および酸化アルミニウム粉末(純度９９．９９％)の混合粉末を詰めた。
【００４７】
上記混合粉末を詰めたルツボを育成炉におけるチャンバー内の底部側断熱材上に載置し、かつ、チャンバーを閉めた後、高周波コイルに電力を投入してルツボを加熱し、混合粉末を融解させた。続いて、引上げ軸に取り付けたＹＡＧ（イットリウム・アルミニウム・ガーネット）からなる直径５ｍｍ、長さ７０ｍｍの棒状種結晶の先端を原料融液に浸けた後、回転数１０ｒｐｍの条件で種結晶を回転させながら０．５ｍｍ／ｈの引上げ速度で引き上げると共に徐々に降温し、種結晶の下部側に成長するガーネット型単結晶の直径を増加させて結晶肩部を形成した。
【００４８】
結晶肩部の形成が終了した時点で、引き上げ速度を上記０．５ｍｍ／ｈから０ｍｍ／ｈに変更し、かつ、育成された結晶の重量を測定しながら種結晶の回転数を上記１０ｒｐｍから界面反転が起こる回転数まで２０分かけて増加させた。
【００４９】
そして、回転数の増加に伴い育成された結晶の一部が原料融液に溶解し、測定中の結晶重量が減少するタイミングに合わせて回転数を増加させる操作を停止し、かつ、回転数を「４５ｒｐｍ」に固定し、この状態で静置した。
【００５０】
１時間後に上記結晶の重量減少が停止したことを確認し、そのタイミングに合わせて種結晶の引き上げ速度を上記０ｍｍ／ｈから０．５ｍｍ／ｈに変更し、結晶の育成を再開した。このとき、チャンバー内には４リットル／分の流量で窒素ガスを流し大気圧下で結晶の引上げを行なった。
【００５１】
そして、最大直径２５ｍｍ、結晶直胴部長２６ｍｍ、質量１２０ｇのクラックのない単結晶（ＴＳＡＧ）が得られた。
【００５２】
尚、上記単結晶（ＴＳＡＧ）を原料融液から切り離すときの固液界面形状を示す結晶底面は高さ１ｍｍ凸型で、固液界面の平坦度が凹凸１ｍｍ以下に維持されていた。
【００５３】
また、上記結晶直胴部の育成時における周速度は３５３ｃｍ／分で、「２９８ｃｍ／分から３６１ｃｍ／分」の範囲内に設定されている。
【００５４】
次に、得られた単結晶（ＴＳＡＧ）の結晶直胴部の上下を切断、研磨し、かつ、互いに直交する２枚の偏光板間に挟んで観察したところ、結晶中央部にファセット成長は見られなかった。また、切断した結晶直胴部から直径３ｍｍ、長さ１４ｍｍのロッドを打ち抜いたところ３４本のロッドが得られた。
【００５５】
［実施例４］
直径５０ｍｍ、深さ５０ｍｍのイリジウム製ルツボに、酸化テルビウム粉末（純度９９．９９％）、酸化スカンジウム粉末（純度９９．９９％）および酸化アルミニウム粉末(純度９９．９９％)の混合粉末を詰めた。
【００５６】
上記混合粉末を詰めたルツボを育成炉におけるチャンバー内の底部側断熱材上に載置し、かつ、チャンバーを閉めた後、高周波コイルに電力を投入してルツボを加熱し、混合粉末を融解させた。続いて、引上げ軸に取り付けたＹＡＧ（イットリウム・アルミニウム・ガーネット）からなる直径５ｍｍ、長さ７０ｍｍの棒状種結晶の先端を原料融液に浸けた後、回転数１０ｒｐｍの条件で種結晶を回転させながら０．５ｍｍ／ｈの引上げ速度で引き上げると共に徐々に降温し、種結晶の下部側に成長するガーネット型単結晶の直径を増加させて結晶肩部を形成した。
【００５７】
結晶肩部の形成が終了した時点で、引き上げ速度を上記０．５ｍｍ／ｈから０ｍｍ／ｈに変更し、かつ、育成された結晶の重量を測定しながら種結晶の回転数を上記１０ｒｐｍから界面反転が起こる回転数まで２０分かけて増加させた。
【００５８】
そして、回転数の増加に伴い育成された結晶の一部が原料融液に溶解し、測定中の結晶重量が減少するタイミングに合わせて回転数を増加させる操作を停止し、かつ、回転数を「３８ｒｐｍ」に固定し、この状態で静置した。
【００５９】
１時間後に上記結晶の重量減少が停止したことを確認し、そのタイミングに合わせて種結晶の引き上げ速度を上記０ｍｍ／ｈから０．５ｍｍ／ｈに変更し、結晶の育成を再開した。このとき、チャンバー内には４リットル／分の流量で窒素ガスを流し大気圧下で結晶の引上げを行なった。
【００６０】
そして、最大直径２５ｍｍ、結晶直胴部長２６ｍｍ、質量１２１ｇのクラックのない単結晶（ＴＳＡＧ）が得られた。
【００６１】
尚、上記単結晶（ＴＳＡＧ）を原料融液から切り離すときの固液界面形状を示す結晶底面は高さ０ｍｍで、固液界面の平坦度が凹凸１ｍｍ以下に維持されていた。
【００６２】
また、上記結晶直胴部の育成時における周速度は２９８ｃｍ／分で、「２９８ｃｍ／分から３６１ｃｍ／分」の範囲内に設定されている。
【００６３】
次に、得られた単結晶（ＴＳＡＧ）の結晶直胴部の上下を切断、研磨し、かつ、互いに直交する２枚の偏光板間に挟んで観察したところ、結晶中央部にファセット成長は見られなかった。また、切断した結晶直胴部から直径３ｍｍ、長さ１４ｍｍのロッドを打ち抜いたところ３４本のロッドが得られた。
【００６４】
［比較例１］
直径５０ｍｍ、深さ５０ｍｍのイリジウム製ルツボに、酸化テルビウム粉末（純度９９．９９％）、酸化スカンジウム粉末（純度９９．９９％）および酸化アルミニウム粉末(純度９９．９９％)の混合粉末を詰めた。
【００６５】
上記混合粉末を詰めたルツボを育成炉におけるチャンバー内の底部側断熱材上に載置し、かつ、チャンバーを閉めた後、高周波コイルに電力を投入してルツボを加熱し、混合粉末を融解させた。続いて、引上げ軸に取り付けたＹＡＧ（イットリウム・アルミニウム・ガーネット）からなる直径５ｍｍ、長さ７０ｍｍの棒状種結晶の先端を原料融液に浸けた後、回転数１０ｒｐｍの条件で種結晶を回転させながら０．５ｍｍ／ｈの引上げ速度で引き上げると共に徐々に降温し、種結晶の下部側に成長するガーネット型単結晶の直径を増加させて結晶肩部を形成した。
【００６６】
結晶肩部の形成が終了した後、実施例に係る界面反転の操作を実施せずに結晶直胴部の育成を続けた。このとき、チャンバー内には４リットル／分の流量で窒素ガスを流し大気圧下で結晶の引上げを行なった。
【００６７】
そして、最大直径２５ｍｍ、結晶直胴部長２６ｍｍ、質量１２１ｇのクラックのない単結晶（ＴＳＡＧ）が得られた。
【００６８】
尚、上記単結晶（ＴＳＡＧ）を原料融液から切り離すときの固液界面形状を示す結晶底面は高さ７ｍｍの凸型で、固液界面の平坦度が凹凸１ｍｍ以下に維持されていなかった。
【００６９】
また、上記結晶直胴部の育成時における周速度は７９ｃｍ／分で、「２９８ｃｍ／分から３６１ｃｍ／分」の範囲内に設定されていなかった。
【００７０】
次に、得られた単結晶（ＴＳＡＧ）の結晶直胴部の上下を切断、研磨し、かつ、互いに直交する２枚の偏光板間に挟んで観察したところ、結晶中央部にファセット成長がみられた。また、切断した結晶直胴部から直径３ｍｍ、長さ１４ｍｍのロッドを打ち抜いたところ１２本のロッドが得られた。
【００７１】
［比較例２］
直径５０ｍｍ、深さ５０ｍｍのイリジウム製ルツボに、酸化テルビウム粉末（純度９９．９９％）、酸化スカンジウム粉末（純度９９．９９％）および酸化アルミニウム粉末(純度９９．９９％)の混合粉末を詰めた。
【００７２】
上記混合粉末を詰めたルツボを育成炉におけるチャンバー内の底部側断熱材上に載置し、かつ、チャンバーを閉めた後、高周波コイルに電力を投入してルツボを加熱し、混合粉末を融解させた。続いて、引上げ軸に取り付けたＹＡＧ（イットリウム・アルミニウム・ガーネット）からなる直径５ｍｍ、長さ７０ｍｍの棒状種結晶の先端を原料融液に浸けた後、回転数１０ｒｐｍの条件で種結晶を回転させながら０．５ｍｍ／ｈの引上げ速度で引き上げると共に徐々に降温し、種結晶の下部側に成長するガーネット型単結晶の直径を増加させて結晶肩部を形成した。
【００７３】
結晶肩部の形成が終了した時点で、引き上げ速度を上記０．５ｍｍ／ｈから０ｍｍ／ｈに変更し、かつ、育成された結晶の重量を測定しながら種結晶の回転数を上記１０ｒｐｍから界面反転が起こる回転数まで２０分かけて増加させた。
【００７４】
そして、回転数の増加に伴い育成された結晶の一部が原料融液に溶解し、測定中の結晶重量が減少するタイミングに合わせて回転数を増加させる操作を停止し、かつ、回転数を「５１ｒｐｍ」に固定し、この状態で静置した。
【００７５】
１時間後に上記結晶の重量減少が停止したことを確認し、そのタイミングに合わせて種結晶の引き上げ速度を上記０ｍｍ／ｈから０．５ｍｍ／ｈに変更し、結晶の育成を再開した。このとき、チャンバー内には４リットル／分の流量で窒素ガスを流し大気圧下で結晶の引上げを行なった。
【００７６】
そして、最大直径２３ｍｍ、結晶直胴部長２２ｍｍ、質量１１５ｇの単結晶（ＴＳＡＧ）が得られたが、クラックが発生していた。
【００７７】
尚、単結晶（ＴＳＡＧ）を原料融液から切り離すときの固液界面形状を示す結晶底面は高さ１．３ｍｍの凹型で、固液界面の平坦度が凹凸１ｍｍ以下に維持されていなかった。
【００７８】
また、上記結晶直胴部の育成時における周速度は３６８ｃｍ／分で、「２９８ｃｍ／分から３６１ｃｍ／分」の範囲内に設定されていなかった。
【００７９】
また、得られた単結晶（ＴＳＡＧ）にはクラックが発生していたため、結晶直胴部を切断することができず、ロッドを打ち抜くことはできなかった。
【産業上の利用可能性】
【００８０】
本発明に係る製造方法で得られる酸化物ガーネット単結晶は、部分的に結晶組成が不均一となるファセット成長が抑制された結晶になっているため、光通信やファイバーレーザー加工機等の光アイソレータ用ファラデー回転子として適用される産業上の利用可能性を有している。
【符号の説明】
【００８１】
１  育成炉
２  チャンバー
３  断熱材
４  引上げ軸
５  ホットゾーン
６  種結晶
７  酸化物ガーネット単結晶
８  ルツボ
９  原料融液
１０  高周波コイル
【図１】
2015205792.tif 000003